본 발명자 들 은 상기 의 목적 을 달성 하 기 위한 방책 을 여러 가지 로 검토 한 결 과 , 다음 지견 을 얻 기 에 이르 렀다 . 즉 , 주조성 , 특히 다 이 캐스팅 주조성 을 고려 하 면 , 마그네슘 합금 중 의 알루미늄 함유량 이 5 질량 % 이상 , 바람직 하 게 는 6 질량 % 이상 인 것 이 바람직 하 다 . 그러나 , 이러 한 알루미늄 함유량 의 범위 에서 는 소성 가공 성 및 내 크리프 성 이 저하 되 는 영역 에 들어와 있 다 . 그 요인 은 마그네슘 상 의 격자 정수 의 변화 나 마그네슘 - 알루미늄 상 의 생성 으로부터 설명 되 는 경우 가 많 다 . 마그네슘 합금 중 의 알루미늄 양 이 저하 됨 으로써 , 소성 가공 성 은 향상 하 며 , 마그네슘 상 중 의 알루미늄 농도 가 4 . 5 질량 % 이하 , 바람직 하 게 는 4 . 3 질량 % 이하 , 더욱 바람직 하 게 는 3 . 5 질량 % 이하 의 영역 에서 소성 가공 성 , 내 크리프 성 이 개선 된다 . 이렇게 , 주조성 , 특히 다 이 캐스팅 주조성 을 고려 하 였을 경우 와 , 소성 가공 성 , 특히 단조성 형성 및 내 크리프 성 을 고려 하 였을 경우 에서 는 , 마그네슘 합금 중 의 알루미늄 함유량 으로서 는 0 . 5 질량 % 이상 , 바람직 하 게 는 1 . 0 질량 % 이상 , 더 바람직 하 게 는 1 . 5 질량 % 이상 의 차이 가 발생 한다 . 또 , 용탕 을 주조 , 특히 다 이 캐스팅 주조 하 여 얻 은 마그네슘 합금 은 결정 조직 이 미세 화 하 고 있 으므로 가능 한 단조 가공 율 은 향상 되 어 있 다 . 이것 들 의 조합 에 의해 , 단조 온도 473 K 이하 에서 압축 가공 율 50 % 이상 의 단조 가공 이 가능 하 게 되 는 것 이 밝혀졌 다 . 한편 , 마그네슘 합금 중 의 알루미늄 함유량 의 저하 는 합금강 도 의 저하 를 초래 하 지만 , 단조 온도 473 K 이하 에서 의 단조 가공 에 의한 가공 경화 에 의해 보충 할 수 있 다 .